Радиационно-стойкий одномодовый световод с большим линейным двулучепреломлением для волоконно-оптического гироскопа
RADIATION-RESISTANT SINGLE-MODE LIGHT GUIDE WITH LARGE LINEAR BIREFRINGENCE FOR FIBER-OPTIC GYROSCOPE

Изобретение относится к области волоконной оптики и может быть использовано в волоконно-оптических гироскопах и других датчиках физических величин, а также в волоконных линиях связи и мощных волоконных технологических лазерах.
Известна конструкция одномодового волоконного световода [1] с большим линейным двулучепреломлением типа "Панда", которая используется при изготовлении волоконно-оптических гироскопов. Световод содержит световедущую жилу, отражающую оболочку и внешнюю защитную оболочку, состоящую из нелегированного кварцевого стекла. Отражающая оболочка состоит из легированного кварцевого стекла и имеет показатель преломления равный показателю преломления чистого кварцевого стекла, из которого состоит внешняя защитная оболочка. Для формирования отражающей оболочки обычно используется кварцевое стекло, легированное окисью фосфора и окисью фтора, которые понижают температуру плавления кварцевого стекла, но при их определенном соотношении обеспечивается показатель преломления легированного кварцевого стекла отражающей оболочки равный показателю преломления чистого кварцевого стекла внешней защитной оболочки. Световедущая жила изготавливается из кварцевого стекла, легированного окисью германия (германатное волокно) или из кварцевого стекла, легированного окисью фосфора (фосфатное волокно). Добавка окиси германия или фосфора повышает показатель преломления кварцевого стекла и понижает температуру его плавления. Температура плавления материала световедущей жилы и температура плавления материала отражающей оболочки обеспечиваются практически одинаковыми. Светотовод содержит также два нагружающих стержня круговой формы, которые располагаются симметрично по обе стороны от световедущей жилы и состоят из легированного кварцевого стекла с коэффициентом теплового расширения, превышающим коэффициенты теплового расширения материалов световедущей жилы, отражающей оболочки и внешней защитной оболочки. Вместо нагружающих стержней круговой формы могут также использоваться нагружающие зоны эллиптической формы [2] или с любой другой конфигурацией, например, в виде галстука-бабочки [3], которая создает в световедущей жиле регулярные механические напряжения в одном из двух перпендикулярных направлений в поперечном сечении световода. При регулярных механических напряжениях в световедущей жиле световода, которые наводятся нагружающими зонами, в ней возникает двулучепреломление [1], за счет которого световод приобретает способность сохранять состояние линейной поляризации канализируемого оптического излучения при возбуждении ее по одной из осей двулучепреломления. Обычно нагружающие зоны формируют из кварцевого стекла, легированного окисью бора, которая значительно увеличивает коэффициент теплового расширения кварцевого стекла, а также понижает его показатель преломления. Световод содержит также защитно-упрочняющее покрытие, состоящее, как правило, из полимерного материала типа уретан-акрилата. Легирование кварцевого стекла окисью германия или окисью фосфора приводит к тому, что в световоде возрастает коэффициент затухания оптического излучения при его распространении в световедущей жиле при воздействии на него радиационного облучения. Это приводит к потере работоспособности волоконно-оптического гироскопа при его работе, например, в открытом космосе. Коэффициент затухания в световоде при воздействии радиации возрастает при увеличении легирования световедущей жилы окисью германия или фосфора. Содержание фосфора в световедущей жиле при воздействии радиационного облучения приводит к более сильному затуханию излучения по сравнению с легированием световедущей жилы окисью германия. Поэтому фосфатные волокна не могут рассматриваться в качестве радиационно-стойких световодов. Для повышения радиационной стойкости необходимо стремиться к уменьшению доли германия в световедущей жиле. Для использования световодов типа «Панда» в волоконно-оптических гироскопах необходимо обеспечить размер пятна основной моды световода (MFD) на уровне 6-8 мкм для того, чтобы максимально уменьшить потери оптического излучения при стыковке световодов с канальными волноводами фазовых модуляторов интегрально-оптических схем, входящих в состав кольцевого интерферометра волоконно-оптического гироскопа. Для обеспечения малого размера MFD основной моды световода необходимо достаточно большое содержание германия в световедущей жиле, что в свою очередь приводит к значительной потере его радиационной стойкости. Для повышения радиационной стойкости германатных волокон необходимо стремиться к снижению содержания германия в световедущей жиле. Прирост потерь в германатных волокнах можно определить из следующего соотношения
0,53
0,4
α=48,4×(D)×(Δn) (дБ/км),
2
где D - доза жесткого радиационного облучения в кГр., Δn - разность показателей преломления материалов световедущей жилы и отражающей оболочки световода. Помимо возрастания потерь при радиационном облучении в германатном световоде, сохраняющем поляризацию излучения, возникают дополнительные потери из-за нагружающих зон, создающих в световедущей жиле двулучепреломление. Дело в том, что в световоде у которого показатель преломления материала отражающей оболочки равен показателю преломления внешней защитной кварцевой оболочки излучение концентрируется не полностью в световедущей жиле и канализируемое излучение частично выходит за пределы световедущей жилы и распостраняется вне ее. Иными словами, размер диаметра основной моды световода превышает диаметр световедущей жилы. Диаметр световедущей жилы 2ρ и диаметр пятна основной моды (MFD) по уровню 1/е можно определить из следующих соотношений
с
1/2
2ρ=Vλ/π(2,92×Δn)
c
-3/2
MFD=2ρ×[0,65+1,619 V],
c
где V - нормализованная частота германатного световода;
λ - рабочая длина волны излучения источника
c
Для обеспечения необходимой точности волоконно-оптического гироскопа в световоде его чувствительной катушки должна осуществляться эффективная фильтрация высших мод, в противном случае интерференция высших мод значительно снижает стабильность разности фаз в кольцевом интерферометре гироскопа, а это в свою очередь значительно снижает его точность. Для эффективной фильтрации высших мод нормализованная частота должна удовлетворять соотношению V≤2,6, исходя из этого диаметр пятна основной рабочей моды MFD всегда больше диаметра световедущей жилы германатного световода и поэтому часть канализируемого оптического излучения распространяется в отражающей оболочке и нагружающих зонах.
Для получения максимальной величины двулучепреломления в световедущей жиле, которая обеспечивает малый коэффициент межмодовой поляризационной связи (малый h - параметр), необходимо располагать нагружающие зоны как можно ближе к световедущей жиле. Расстояние нагружающих зон до световедущей жилы составляет обычно порядка одного диаметра световедущей жилы и поэтому излучение частично распространяется по нагружающим зонам. Это приводит к возрастанию потерь оптического излучения в световодах с большим двулучепреломлением из-за дополнительных потерь при распространении части излучения по нагружающим зонам. При воздействии на световод радиационного облучения неизбежно возникают дополнительные потери излучения, так как кварцевое стекло, легированное окисью бора имеет большие потери излучения при воздействии на него радиации.
Для повышения радиационной стойкости световода при формировании его световедущей жилы в качестве легирующей добавки используется окись азота, которая как и окись германия повышает показатель преломления кварцевого стекла [4]. Дополнительные потери оптического излучения в азотных световодах можно определить из следующего соотношения
0,53
α=[0,44+11.25 Δn]×(D) (дБ/км).
Как можно видеть из приведенного соотношения для прироста потерь оптического излучения его величина значительно меньше, чем в германатных световодах и зависит от концентрации азота в световедущей жиле (концентрация азота определяет величину Δn). Для прироста потерь в световодах с беспримесной световедущей жилой, то есть со световедущей жилой, состоящей из чистого кварцевого стекла справедливо следующее соотношение
0,53
α=0,44×(D) (дБ/км).
Как видно из приведенного соотношения, прирост потерь в световоде с кварцевой световедущей жилой все-таки несколько меньше, чем в световодах с азотной световедущей жилой. Таким образом, имеется некоторая зависимость прироста потерь излучения при воздействии радиационного облучения на световоды с азотнотной световедущей жилой от концентрации азота в ней.
Но использование окиси азота в качестве легирующей добавки в световоде приводит также и к повышенным потерям излучения при распространении в световедущей жиле на длине волны излучения 1505 нм. В высокоточных волоконно-оптических гироскопах, как правило, используются эрбиевые волоконные суперлюминесцентные источники, излучающие широкополосное излучение с центральной длиной волны излучения в районе 1540 нм. Таким образом, повышенные потери оптического излучения в азотных волокнах на длине волны излучения 1505 нм. приводят как к искажению спектра излучения источника, так и к ослаблению полезного сигнала волоконно-оптического гироскопа. Искажение спектра излучения приводит к нестабильности масштабного коэффициента гироскопа, а ослабление амплитуды полезного сигнала к возрастанию шумов и к нестабильности его нулевого сигнала. Для устранения искажений спектра излучения источника излучения волоконно-оптического гироскопа и уменьшения потерь оптического излучения необходимо стремиться к снижению содержания азота в световедущей жиле световода. В азотных световодах с большим линейным двулучепреломлением возникают также дополнительные потери из-за частичного распространения излучения по нагружающим зонам, создающих механические напряжения в световедущей жиле световода.
Целью настоящего изобретения является повышение точности волоконно-оптического гироскопа в условиях воздействии радиационного облучения.
-3
Указанная цель достигается тем, что отражающую оболочку световода формируют из кварцевого стекла с пониженным показателем преломления относительно показателя преломления кварцевого стекла защитной оболочки, равного показателю преломления нагружающих зон с точностью ±2×10, при этом обеспечивают 1,3≤τ/ρ≤4,6, где τ - радиус отражающей оболочки, а ρ - радиус световедущей жилы.
Повышение точности волоконно-оптического гироскопа достигается за счет повышения радиационной стойкости световода его чувствительной катушки. Повышение радиационной стойкости световодов достигается за счет снижения концентрации легирующих добавок в кварцевое стекло при формировании его световедущей жилы, а также за счет более «плотной упаковки» оптического излучения в световедущей жиле (диаметр пятна основной моды излучения MFD меньше диаметра световедущей жилы). Уменьшение концентрации легирующих добавок в световедущую жилу и более «плотная упаковка» излучения в световедущей жиле достигается за счет изменения показателя преломления материала отражающей оболочки.
Сущность изобретения поясняется чертежами. На Фиг. 1 показан одномодовый волоконный световод со скомпенсированным профилем показателя преломления. На Фиг. 2 приведены графики роста потерь оптического излучения при воздействии радиационного облучения в световодах с различными легирующими добавками. На Фиг. 3 показаны конструкции поперечного сечения одномодовых световодов с большим линейным двулучепреломлением. На Фиг. 4 показана конструкция поперечного сечения радиационно-стойкого одномодового световода с большим линейным двулучепреломлением для волоконно-оптического гироскопа. На Фиг. 5 показано распределение показателя преломления в поперечном сечении световода типа «Панда» по линии, соединяющей геометрические центры нагружающих стержней. На Фиг. 6 приведены спектральные потери излучения в световоде с азотной световедущей жилой в отрезках световода длиной 1 м (график 1) и 1000 м (график 2), вертикальная линия 3 соответствует рабочей центральной длине волны излучения источника гироскопа 1540 нм.
св
зуп
Для изготовления одномодового световода для волоконно-оптического гироскопа, как правило, используется исходный световод 1 с компенсированным профилем распределения показателя преломления, показанный на ФИГ. 1. Световод содержит световедущую жилу 2, отражающую оболочку 3, внешнюю защитную оболочку, состоящую из чистого кварцевого стекла 4 и полимерное защитно-упрочняющее покрытие 5. Световод имеет диаметр световедущей жилы 2ρ, диаметр отражающей оболочки 2τ, диаметр световода и защитно-упрочняющего покрытия d и D соответственно. В поперечном сечении световод имеет профиль распределения показателя преломления 6. Световод называется с компенсированным профилем распределения показателя преломления из-за того, что показатели преломления отражающей оболочки и внешней защитной кварцевой оболочки одинаковы. Внешняя защитная оболочка состоит из чистого кварцевого стекла. Для повышения показателя преломления световедущей жилы используется либо окись германия, либо окись фосфора. Содержание фосфора и германия в световедущей жиле повышает показатель преломления кварцевого стекла, увеличивает его коэффициент температурного расширения, а также снижает температуру его плавления. В связи с этим, в случае формирования отражающей оболочки из чистого кварцевого стекла на границе отражающей оболочки со световедущей жилой неизбежно возникают механические напряжения, которые приводят к возрастанию коэффициента затухания оптического излучения при распространении излучения, а также к хаотически изменяющемуся по длине линейному двулучепреломлению из-за искажений формы световедущей жилы при изготовлении заготовки световода. Для устранения нежелательных потерь оптического излучения необходимо при формировании отражающей оболочки обеспечить не только одинаковый показатель преломления материала отражающей оболочки с чистым кварцевым стеклом, из которого состоит внешняя защитная оболочка, но и обеспечить одинаковый коэффициент теплового расширения с материалом световедущей жилы. Поэтому отражающая оболочка формируется из кварцевого стекла, легированного окисью фосфора и фтором. Окись фосфора повышает коэффициент преломления кварцевого стекла, добавка фтора наоборот понижает показатель преломления кварцевого стекла. В результате материал отражающей оболочки имеет одинаковый показатель преломления с кварцевым стеклом внешней защитной оболочки, а также одинаковые с материалом световедущей жилы коэффициент температурного расширения и температуру плавления. В этом случае на границе отражающей оболочки и световедущей жилы отсутствуют механические напряжения, а также искажения формы световедущей жилы. Показатель преломления защитно-упрочняющего покрытия превышает показатель преломления чистого кварцевого стекла внешней защитной оболочки световода. Это необходимо для быстрого затухания оболочечных мод световода.
На Фиг. 2 показаны графики прироста потерь оптического излучения при воздействии радиационного облучения в световодах с различными легирующими добавками в световедущей жиле [2]. На графике 7 показан рост потерь излучения в световоде со световедущей жилой, легированной окисью германия (германатные световоды). На графике 8 показан рост потерь в германатном световоде, но с дополнительной добавкой в световедущую жилу помимо окиси германия еще и окиси фосфора (фосфатные световоды). На графике 9 показан рост потерь оптического излучения со световедущей жилой окиси азота. На графике 10 показан рост оптических потерь в световодах с беспримесной световедущей жилой, то есть со световедущей жилой из чистого кварцевого стекла. На графиках справа показаны остаточный прирост потерь оптического излучения в волокнах по истечении длительного времени. Как следует из этих графиков фосфатные световоды не пригодны для использования в волоконно-оптических гироскопах при их эксплуатации в условиях открытого космоса. Они скорее могут быть использованы в качестве датчиков радиационного облучения. Германатные световоды в составе волоконно-оптических гироскопов могут быть использованы при малых дозах облучения. Азотные световоды и световоды с беспримесной световедущей жилой демонстрируют достаточно низкий прирост потерь оптического излучения при воздействии радиационного облучения и могут быть использованы в волоконно-оптических гироскопах, которые эксплуатируются в условиях интенсивного радиационного облучения.
На Фиг. 3 показаны конструкции поперечного сечения одномодовых световодов с большим линейным двулвулучепреломлением. Линейное двулучепреломление в световодах возникает за счет регулярных механических напряжений, которые создаются в световедущей жиле нагружающими зонами, которые располагаются симметрично по обе стороны от нее. Одномодовый световод типа «Панда» 11 содержит световедущую жилу 12, отражающую оболочку 13, внешнюю защитную оболочку, состоящую из чистого кварцевого стекла 14, два нагружающих стержня круговой формы 15 (нагружающие зоны) и защитно-упрочняющее покрытие 16. Защитно-упрочняющее покрытие представляет собой уретан-акрилатное полимерное покрытие, которое наносится с помощью фильер на световод в процессе его вытяжки с последующим его отверждением либо с помощью облучения ультрафиолетовым облучением либо с помощью высокой температуры, которую создает специальная термопечь. Нагружающие стержни изготавливаются из кварцевого стекла, легированного окисью бора. Боросиликатное стекло имеет пониженный показатель преломления относительно показателя преломления чистого кварцевого стекла внешней защитной оболочки световода, а также имеет большой температурный коэффициент расширения по отношению к чистому кварцевому стеклу. За счет разности температурных коэффициентов теплового расширения при вытяжке световода из заготовки в его световедущей жиле при остывании световода (температура вытяжки световода из заготовки осуществляется при ее разогреве до 2000°С) в его световедущей жиле с помощью нагружающих стержней возникают сильные механические напряжения. Световедущая жила испытывает сильное растяжение вдоль линии, соединяющей центры нагружающих стержней и за счет этих регулярных механических напряжений в световедущей жиле возникает двулучепреломление, которое приводит к возникновению в световедущей жиле ортогональных друг другу «медленной» и «быстрой» поляризационных осей распространения. При возбуждении линейной поляризации излучения, которая совпадает с одной из двух поляризационных осей, оно распространяется по всей длине световода без изменения своей поляризации по всей длине световода. Нагружающие зоны могут быть и другой конфигурации. Известна конструкция световода с большим линейным двулучепреломлением типа «галстук-бабочка» 17. Световод содержит световедущую жилу 18, отражающую оболочку 19, внешнюю защитную кварцевую оболочку 20, нагружающие зоны, напоминающие по форме «галстук-бабочку» 21 и защитно-упрочняющее покрытие 22. Известна также и конструкция световода с большим линейным двулучепреломлением 23 с нагружающими зонами, имеющими форму эллиптической оболочки. Световод содержит световедущую жилу 24, отражающую оболочку 25, внешнюю защитную кварцевую оболочку 26, нагружающую зону эллиптической формы 27 и защитно-упрочняющее покрытие 28. Как и во всех рассмотренных выше случаях, нагружающая зона эллиптической формы состоит из боросиликатного кварцевого стекла.
Для повышения радиационной стойкости германатных волокон необходимо снижать концентрацию германия в световедущей жиле, но снижение концентрации приводит к снижению показателя преломления световедущей жилы. При снижении показателя преломления световедущей жилы возрастает как радиус световедущей жилы, так и MFD. Для эффективной стыковки с канальными волноводами интегрально-оптической схемы волоконно-оптического гироскопа необходимы, MFD лежащие в пределах 6,5-8,0 мкм. Для того чтобы обеспечить эти значения MFD необходимы концентрации германия в световедущей жиле, при которых показатель преломления кварцевого стекла повышается (Δn) от 0,0125 до 0,0085.
+
-
На Фиг. 4 показана конструкция поперечного сечения радиационного одномодового световода с большим линейным двулучепреломлением для волоконно-оптического гироскопа 29. Световод содержит световедущую жилу 12, отражающую оболочку с пониженным относительно чистого кварцевого стекла показателем преломления 30, нагружающие зоны в виде стержней круговой формы 14, внешнюю защитную кварцевую оболочку 15 и защитно-упрочняющее покрытие 16. Одномодовые световоды с нагружающими зонами в виде стержней круговой формы известны как световоды типа «Панда». На Фиг. 4 также представлен профиль распределения показателя преломления в сечении световода по оси перпендикулярной прямой, соединяющей геометрические центры нагружающих стержней. Световедущая жила имеет показатель преломления 31 и состоит из кварцевого стекла, легированного либо окисью германия, либо окисью азота. Отражающая оболочка состоит из кварцевого стекла, легированного фтором и имеет пониженный показатель преломления 32 относительно показателя преломления чистого кварцевого стекла 33 внешней защитной оболочки световода. Разность показателей преломления между световедущей жилой и защитной оболочкой равна Δn, а разность показателей преломления между отражающей оболочкой и защитной оболочкой равна Δn. Показатель преломления защитно-упрочняющего покрытия 34 несколько выше показателя преломления защитной оболочки. Это необходимо для эффективной фильтрации оболочечных мод световода. Параметры излучения в световоде с отражающей оболочкой, имеющей пониженный показатель преломления по сравнению с показателем преломления материала защитной оболочки могут быть определены из следующих соотношений
3/2
MFD=2ρ[0,65+1,619/V]
отс
отс
+
-
1/2
2ρ=V×λ/π[2,92×(Δn+Δn)]
отс
отс
р
V=V×λ/λ
отс
1/2
V=0,996/[1,143-(Z/1+Z)]
-
+
Z=Δn/Δn
отс
λ - длина волны отсечки основной моды,
р
λ - рабочая длина волны источника излучения.
ст
+
cn
На Фиг. 5 показано распределение показателя преломления в поперечном сечении световода типа «Панда» по линии, соединяющей геометрические центры нагружающих стержней. Нагружающие стержни изготавливаются из кварцевого стела, легированного бором, имеют пониженный относительно кварцевого стекла защитной оболочки показатель преломления 35 и находятся от световедущей жилы на расстоянии Δ. Разность показателей преломления материала отражающей оболочки и материала нагружающих стержне равна Δn. Световод с отражающей оболочкой, имеющей пониженный показатель преломления относительного чистого кварцевого стекла защитной оболочки позволяет при уменьшении концентрации легирующих добавок (окиси германия или окиси азота) в световедущую жилу повысить радиационную стойкость одномодовых световодов с большим линейным двулучепреломлением. Пониженный показатель преломления отражающей оболочки световода позволяет также снизить потери оптического излучения при воздействии радиационного облучения за счет того, что излучение концентрируется в световедущей жиле и дополнительных потерь излучения при распространении по отражающей оболочке и нагружающим стержням, как это происходит в компенсированных по показателю преломления световодах, не возникает. При распространении излучения по кварцевому стеклу, легированному окисью фосфора и фтором (отражающая оболочка компенсированного световода) или окисью бора (нагружающие стержни) возникают дополнительные потери при радиационном облучении. Ниже в приведенных таблицах приведены результаты расчетов диаметров световедущей жилы 2ρ, MFD, длин волн отсечки основной моды, длин волн осечки первой высшей моды, затухания высшей моды для различных значений Δn и соотношения τ/ρ. Для получения максимального двулучепреломления в световоде необходимо располагать нагружающие зоны как можно ближе к световедущей жиле и обеспечивать максимальную величину разности коэффициентов температурного расширения материалов нагружающих стержней и материала защитной оболочки световода. Коэффициент температурного расширения боросиликатных стержней определяется концентрацией содержания окиси бора, которая может быть определена с помощью понижения показателя преломления кварцевого стекла при его легировании окисью бора. При максимально возможной степени легирования кварцевого стекла окисью бора при изготовлении нагружающих стержней для световодов «Панда» понижение показателя преломления боросиликатного стекла Δn. составляет величину 0,012. При расчетах параметров, приведенных в таблицах, учитывалось влияние на параметры излучения нагружающих стержней, а также использовалось значение Δn=±0, 002
При расчетах значений 2ρ, MFD и соотношения τ/ρ также использовался критерий возрастания оптических потерь не более 0,1 дБ/км при диаметре намотки световода 30 мм. Из расчетов следует, что отношение диаметров отражающей оболочки к диаметру световедущей жилы находится в пределах 1,3≤τ/ρ≤2,8. При снижении требований к затуханию первой высшей моды до уровня 10 дБ/м, что вполне возможно при использовании в чувствительной катушке высокоточного гироскопа световодов длиной до нескольких километров, допустимо справедливость соотношения τ/ρ≤4,6. Но с другой стороны, при превышении этого значения профиль распределения показателя преломления становится более близок к компесированному профилю 6 (ФИГ. 1). Внешняя защитная оболочка, которая имеет показатель преломления чистого кварцевого стекла, практически не участвует в формировании параметров излучения и MFD начинает превышать диаметр световедущей жилы 2ρ и излучение частично начинает распространяться в отражающей оболочке световода и нагружающих стержнях и поэтому начинают возрастать потери излучения при радиационном облучении световода.
В радиационно-стойких световодах с азотной световедущей жилой наблюдается повышенный уровень потерь оптического излучения на длине волны излучения 1505 нм. На фиг. 6 приведена запись спектральных потерь излучения в азотном световоде со скомпенсированной по показателю преломления отражающей оболочкой с концентрацией азота, которая обеспечивает разность показателей преломления между световедущей жилой и чистым кварцевым стеклом защитной оболочки на уровне 0,011. Из графиков следует, что наблюдается рост оптических потерь излучения и на рабочей длине источника 1540 нм, который обычно используется в высокоточных гироскопах. В этом случае пик потерь оптического излучения на длине волны излучения 1505 нм приводит не только к возрастанию потерь до 3-4 дБ/км, но и к искажению спектра излучения источника, что негативно сказывается на стабильности масштабного коэффициента волоконно-оптического гироскопа. Понижение показателя преломления отражающей оболочки при тех же значениях MFD позволяет значительно снизить потери оптического излучения в световоде за счет снижения концентрации азота в световедущей жиле.
Литература
[1] Tajima K., Sasaki Y., J. Lightwave Technol. v. LT-7, no. 4, pp. 674-679, 1989.
[2] Simpson J.R. et al., J. Lightwave Technol. vol. LT-1, pp. 370-373, 1983.
[3] Varnham M.P. Et al., Electron. Lett., v. 19, no. 17, pp. 679-680, 1983.
[4] Томашук А.Л., Голант K.M., Забежайлов M.O. «Разработка волоконных световодов для применения при повышенном уровне радиации» Волоконно-оптические технологии, материалы и устройства, 2001, №4, с. 52-65.